(57)【特許請求の範囲】
【請求項１】
Ａ）アミノシランと環状カーボネートおよび／またはラクトンとの反応から得ることができるシラン基含有ヒドロキシウレタンおよび／またはヒドロキシアミドの少なくとも１種と、
Ｂ）Ａ）のＮＣＯ反応性基に基づいてモル過剰量の、脂肪族的、脂環式的、芳香脂肪族的および／または芳香族的結合イソシアネート基含有ジイソシアネートの少なくとも１種とを反応させ、
任意に、その後に未反応過剰ジイソシアネートを除去する
ことを含んでなる、アロファネート基含有ポリイソシアネートの製造方法。
【請求項２】
Ａ）が、一般式（I）：
【化１】
0005311904.tif 000030
［式中、Ｒ１、Ｒ２およびＲ３は、同じかまたは異なって、酸素、イオウおよび窒素からなる群から選択される３個までのヘテロ原子を場合により有していてよい１８個までの炭素原子を含有する、飽和または不飽和、直鎖または分枝、脂肪族または脂環式或いは場合により置換されていてよい芳香族または芳香脂肪族基であり；
Ｘは、２つまでのイミノ（−ＮＨ−）基を場合により有していてよい少なくとも２個の炭素原子を含有する、直鎖または分枝有機基であり；および
Ｒ４は、水素、或いは１８個までの炭素原子を含有する、飽和または不飽和、直鎖または分枝、脂肪族または脂環式或いは場合により置換されていてよい芳香族または芳香脂肪族基、若しくは式：
【化２】
0005311904.tif 000031
（式中、Ｒ１、Ｒ２、Ｒ３およびＸは、上記した通りである。）
で示される基である。］
で示されるアミノシランと環状カーボネートおよび／またはラクトンとの反応生成物を含む、請求項１に記載の方法。
【請求項３】
Ａ）が、３−アミノプロピルトリメトキシシラン、３−アミノプロピルトリエトキシシラン、３−アミノプロピルメチルジメトキシシランおよび／または３−アミノプロピルメチルジエトキシシランと環状カーボネートおよび／またはラクトンとの反応生成物を含む、請求項１に記載の方法。
【請求項４】
アロファネート基の形成を促進する触媒の存在下に反応を実施し、触媒がカルボン酸亜鉛および／またはカルボン酸ジルコニウムを含む、請求項１に記載の方法。
【請求項５】
請求項１に記載の方法によって製造されたアロファネート基含有ポリイソシアネート。
【請求項６】
請求項５に記載のアロファネート基含有ポリイソシアネートを含む被覆組成物。
【請求項７】
請求項６に記載の被覆組成物で被覆された基材。
【発明の詳細な説明】
【技術分野】
【０００１】
本発明は、アロファネート基およびシラン基を含むポリイソシアネート、それらの製造方法、並びにポリウレタンポリマー製造時の出発成分としての、特にポリウレタン塗料および被覆剤中の架橋剤成分としてのそれらの使用に関する。
【背景技術】
【０００２】
アルコキシシラン基含有ポリイソシアネート混合物は、以前から知られている。イソシアネート基に加えて、反応性である、即ち架橋できる第２の構造を含む、この種の生成物は、これまで、特定の特性を得るために、例えば、被膜の接着力、耐薬品性または耐引掻性を改善するために、様々なポリウレタン系およびポリウレタン用途に使用されてきた。
【０００３】
例えば、国際特許公開第０３／０５４０４９号公報は、ポリウレタンホットメルト接着剤のための接着促進剤として、低モノマー含量の脂肪族または脂環式ポリイソシアネートおよび第二級アミノプロピルトリメトキシシランから製造された、イソシアネート官能性シランを記載している。
【０００４】
また、特開２００５−０１５６４４号公報の教示に従えば、Ｎ−置換、即ち第二級のアミノプロピルアルコキシシランで変性されたイソシアネートプレポリマーまたはポリイソシアネートを用いることによって、接着剤およびシーラントの接着性を改善することができる。
【０００５】
欧州特許第０  ９９４  １３９号明細書は、促進硬化を特徴とする一液型湿分硬化性の被覆剤、接着剤またはシーラントのためのバインダーとしての、脂肪族および／または脂環式ポリイソシアネートと、過少量の（イソシアネート官能性化合物のための共反応体として欧州特許公開第０  ５９６  ３６０号公報に記載されている種である）アルコキシシラン官能性アスパラギン酸エステルおよび任意のポリエチレンオキシドポリエーテルアルコールとの反応生成物を特許請求している。
【０００６】
脂肪族および／または脂環式ポリイソシアネートと過少量のアルコキシシラン官能性アスパラギン酸エステルまたは第二級アミノアルキルシランとの反応生成物はまた、二液型ポリウレタン接着下塗剤のための架橋剤成分として、国際特許公開第０２／０５８５６９号公報にも記載されている。
【０００７】
欧州特許第０  ８７２  ４９９号明細書は、架橋剤成分としてイソシアネート基およびアルコキシシリル基を含有する化合物を含む水性二液型ポリウレタン被覆材料を記載している。これらの特定のポリイソシアネートの使用によって、被膜は、改善された耐水性と高光沢を併せ持つようになる。
【０００８】
親水性変性された、従って乳化されやすいアルコキシシラン基含有ポリイソシアネートは、同様に既に、水性２Ｋ（二液型）被覆および接着分散体のための架橋剤成分として知られている（例えば欧州特許公開第０  ９４９  ２８４号公報）。
【０００９】
近年、溶媒系熱硬化性２Ｋポリウレタン自動車用クリヤコートおよびトップコート材料の耐引掻性を改善するための架橋剤成分として、脂肪族および／または脂環式ポリイソシアネートとＮ，Ｎ−ビス（トリアルコキシシリルプロピル）アミンとの反応生成物が提案されている（欧州特許公開第１  ２７３  ６４０号公報）。
【００１０】
これらのシラン基含有ポリイソシアネート混合物の全てに共通の特徴は、それらが、未変性ポリイソシアネートまたはポリイソシアネートプレポリマーと、イソシアネート基に対して反応性である基を含有する有機官能性シラン（例えば、メルカプト官能性シラン、第一級アミノアルキルシラン、第二級Ｎ−アルキル置換アミノアルキルシランまたはアルコキシシラン官能性アスパラギン酸エステル）との適当な反応によって製造されることである。
【００１１】
しかしながら、この種の変性は必然的に、出発ポリイソシアネートのイソシアネート官能価に比べ平均イソシアネート官能価を低下させる。この低下の影響は、反応生成物の目標シラン含有量に比例して増大する。しかしながら実際には、例えば被覆材料または接着剤のような上記用途では、高網目密度を得るために、特定の要求が、非常に高いイソシアネート官能価を有するポリイソシアネート架橋剤に対して存在する。
【００１２】
更に、変性度が増加するにつれて、分子内に導入されたチオウレタン基、特にウレア基の故に、生成物の粘度が著しく上昇する。この理由から、現存するシラン基含有ポリイソシアネートは一般に、相当量の有機溶媒を用いた溶解状でしか使用できない。
【００１３】
現存するこのような生成物の製造方法の別の欠点は、ポリイソシアネートとイソシアネート反応性有機官能性シランとの反応により、オリゴマーポリイソシアネート混合物全体にシラン官能基がランダムに分布することである。所望のシラン官能化ポリイソシアネートを含むことに加えて、反応混合物は常に、未変性出発ポリイソシアネート、および変性度の増加に伴って増加する範囲で、反応性基としてシラン基しか含有しない完全にイソシアネート不含有の分子も含む。この種の生成物をポリウレタン系中の架橋剤として使用する場合、ポリマー主鎖にシラン単位が不均一に分布し、従って、可能な限り高いレベルの特性を得ることはできない。
【００１４】
本発明の態様は、
Ａ）アミノシランと環状カーボネートおよび／またはラクトンとの反応から得ることができるシラン基含有ヒドロキシウレタンおよび／またはヒドロキシアミドの少なくとも１種と、
Ｂ）Ａ）のＮＣＯ反応性基に基づいてモル過剰量の、脂肪族的、脂環式的、芳香脂肪族的および／または芳香族的結合イソシアネート基含有ジイソシアネートの少なくとも１種とを反応させ、
任意に、その後に未反応過剰ジイソシアネートを除去する
ことを含んでなる、アロファネート基含有ポリイソシアネートの製造方法である。
【００１５】
本発明の別の態様は、Ａ）が、一般式（I）：
【化１】
0005311904.tif 000002
［式中、Ｒ１、Ｒ２およびＲ３は、同じかまたは異なって、酸素、イオウおよび窒素からなる群から選択される３個までのヘテロ原子を場合により有していてよい１８個までの炭素原子を含有する、飽和または不飽和、直鎖または分枝、脂肪族または脂環式或いは場合により置換されていてよい芳香族または芳香脂肪族基であり；
Ｘは、２つまでのイミノ（−ＮＨ−）基を場合により有していてよい少なくとも２個の炭素原子を含有する、直鎖または分枝有機基であり；および
Ｒ４は、水素、或いは１８個までの炭素原子を含有する、飽和または不飽和、直鎖または分枝、脂肪族または脂環式或いは場合により置換されていてよい芳香族または芳香脂肪族基、若しくは式：
【化２】
0005311904.tif 000003
（式中、Ｒ１、Ｒ２、Ｒ３およびＸは、上記した通りである。）
で示される基である。］
で示されるアミノシランと環状カーボネートおよび／またはラクトンとの反応生成物を含む、上記方法である。
【００１６】
本発明の別の態様は、Ａ）が、一般式（Ｉ）：
【化３】
0005311904.tif 000004
［式中、Ｒ１、Ｒ２およびＲ３は、同じかまたは異なって、３個までの酸素原子を場合により有していてよい６個までの炭素原子を含有する、飽和の、直鎖または分枝、脂肪族または脂環式基であり；
Ｘは、２つまでのイミノ（−ＮＨ−）基を場合により有していてよい２〜１０個の炭素原子を含有する、直鎖または分枝アルキレン基であり；および
Ｒ４は、水素、或いは６個までの炭素原子を含有する、飽和の、直鎖または分枝、脂肪族または脂環式基、若しくは式：
【化４】
0005311904.tif 000005
（式中、Ｒ１、Ｒ２、Ｒ３およびＸは、上記した通りである。）
で示される基である。］
で示されるアミノシランと環状カーボネートおよび／またはラクトンとの反応生成物を含む、上記方法である。
【００１７】
本発明の別の態様は、Ａ）が、一般式（Ｉ）：
【化５】
0005311904.tif 000006
［式中、Ｒ１、Ｒ２およびＲ３は各々、６個までの炭素原子を含有するアルキル基および／または３個までの酸素原子を有するアルコキシ基であり、ただし、Ｒ１、Ｒ２およびＲ３の少なくとも１つはアルコキシ基であり；
Ｘは、３または４個の炭素原子を含有する、直鎖または分枝アルキレン基であり；および
Ｒ４は、水素、メチル基または式：
【化６】
0005311904.tif 000007
（式中、Ｒ１、Ｒ２、Ｒ３およびＸは、上記した通りである。）
で示される基である。］
で示されるアミノシランと環状カーボネートおよび／またはラクトンとの反応生成物を含む、上記方法である。
【００１８】
本発明の別の態様は、Ａ）が、一般式（Ｉ）：
【化７】
0005311904.tif 000008
［式中、Ｒ１、Ｒ２およびＲ３は、同じかまたは異なって、メチル、メトキシまたはエトキシ基であり、ただし、Ｒ１、Ｒ２およびＲ３の少なくとも１つはメトキシまたはエトキシ基であり；
Ｘは、プロピレン（−ＣＨ２−ＣＨ２−ＣＨ２−）基であり；および
Ｒ４は、水素、メチル基または式：
【化８】
0005311904.tif 000009
（式中、Ｒ１、Ｒ２、Ｒ３およびＸは、上記した通りである。）
で示される基である。］
で示されるアミノシランと環状カーボネートおよび／またはラクトンとの反応生成物を含む、上記方法である。
【００１９】
本発明の別の態様は、Ａ）が、３−アミノプロピルトリメトキシシラン、３−アミノプロピルトリエトキシシラン、３−アミノプロピルメチルジメトキシシランおよび／または３−アミノプロピルメチルジエトキシシランと環状カーボネートおよび／またはラクトンとの反応生成物を含む、上記方法である。
【００２０】
本発明の別の態様は、Ａ）が、アミノシランとエチレンカーボネートおよび／またはプロピレンカーボネートとの反応生成物を含む、上記方法である。
【００２１】
本発明の別の態様は、Ａ）が、アミノシランとβ−プロピオラクトン、γ−ブチロラクトン、γ−バレロラクトン、γ−カプロラクトンおよび／またはε−カプロラクトンとの反応生成物を含む、上記方法である。
【００２２】
本発明の別の態様は、Ｂ）が、脂肪族的および／または脂環式的結合イソシアネート基含有ジイソシアネートを含む、上記方法である。
【００２３】
本発明の別の態様は、Ｂ）が、１，６−ジイソシアナトヘキサン、１−イソシアナト−３，３，５−トリメチル−５−イソシアナトメチルシクロヘキサン、２，４’−および／または４，４’−ジイソシアナトジシクロヘキシルメタンまたはそれらの混合物を含む、上記方法である。
【００２４】
本発明の別の態様は、アロファネート基の形成を促進する触媒の存在下で反応を実施する、上記方法である。
【００２５】
本発明の別の態様は、触媒がカルボン酸亜鉛および／またはカルボン酸ジルコニウムを含む、上記方法である。
【００２６】
本発明の別の態様は、触媒が、ｎ−オクタン酸亜鉛（ＩＩ）、２−エチル−１−ヘキサン酸亜鉛（ＩＩ）、ステアリン酸亜鉛（ＩＩ）、ｎ−オクタン酸ジルコニウム（ＩＶ）、２−エチル−１−ヘキサン酸ジルコニウム（ＩＶ）および／またはネオデカン酸ジルコニウム（ＩＶ）を含む、上記方法である。
【００２７】
本発明の更に別の態様は、上記方法によって製造されたアロファネート基含有ポリイソシアネートである。
【００２８】
本発明の更に別の態様は、アロファネート基含有ポリイソシアネートがブロッキング剤でブロックされている、上記方法によって製造されたアロファネート基含有ポリイソシアネートである。
【００２９】
本発明の更に別の態様は、上記方法によって製造されたアロファネート基含有ポリイソシアネートを含む被覆組成物である。
【００３０】
本発明の更に別の態様は、上記方法によって製造されたアロファネート基含有ポリイソシアネートを含む被覆組成物で被覆された基材である。
【特許文献１】国際特許公開第０３／０５４０４９号公報
【特許文献２】特開２００５−０１５６４４号公報
【特許文献３】欧州特許第０  ９９４  １３９号明細書
【特許文献４】国際特許公開第０２／０５８５６９号公報
【特許文献５】欧州特許第０  ８７２  ４９９号明細書
【特許文献６】欧州特許公開第０  ９４９  ２８４号公報
【特許文献７】欧州特許公開第１  ２７３  ６４０号公報
【発明の開示】
【発明が解決しようとする課題】
【００３１】
従って本発明の目的は、従来技術の欠点によって阻害されない新規なシラン基含有ポリイソシアネートを提供することである。これらの新規なポリイソシアネートは、各分子内に両方の官能基、即ちイソシアネート基とシラン基とを含有すべきであり、同時に、高い平均イソシアネート官能価を有すべきであり、それにも拘わらず、低粘度を示すべきである。
【課題を解決するための手段】
【００３２】
この目的は、以下の更なる詳細に記載されている独創的変性ポリイソシアネートの提供およびそれらの各々の製造方法によって達成された。
【００３３】
本発明は、アミノアルキルシランと環状カーボネートまたはラクトンとの開環を伴った反応によって得られるシラン基含有ヒドロキシウレタンおよび／またはヒドロキシアミドが、過剰量の単量体ジイソシアネートと容易に反応して、高イソシアネート官能価および高シラン含有量を有しているにも拘わらず低粘度を特徴とする貯蔵安定性淡色アロファネートポリイソシアネートを形成できるという、意外な知見に基づく。
【００３４】
本発明は、
Ａ）アミノシランと環状カーボネートおよび／またはラクトンとの反応から得ることができるシラン基含有ヒドロキシウレタンおよび／またはヒドロキシアミドの少なくとも１種と、
Ｂ）成分Ａ）のＮＣＯ反応性基に基づいてモル過剰量の、脂肪族的、脂環式的、芳香脂肪族的および／または芳香族的結合イソシアネート基含有ジイソシアネートの少なくとも１種とを反応させ、
所望により、その後に未反応過剰ジイソシアネートを除去する
ことによる、アロファネート基含有ポリイソシアネートの製造方法を提供する。
【００３５】
本発明はまた、該方法により得られるアロファネート基およびシラン基を含むポリイソシアネートを提供し、更に、ポリウレタンポリマー製造時の出発成分としての、特にポリウレタン塗料および被覆剤中の架橋剤成分としてのそれらの使用を提供する。
【発明を実施するための最良の形態】
【００３６】
本発明の方法のための出発化合物Ａ）は、アミノシランと環状カーボネートまたはラクトンとの所望の反応生成物である。
【００３７】
出発化合物Ａ）を調製するのに適したアミノシランは、例えば、一般式（I）：
【化９】
0005311904.tif 000010
［式中、Ｒ１、Ｒ２およびＲ３は、同じまたは異なった基であり、各々が、酸素、イオウおよび窒素からなる群から選択される３個までのヘテロ原子を場合により有していてよい１８個までの炭素原子を含有する、飽和または不飽和、直鎖または分枝、脂肪族または脂環式或いは場合により置換されていてよい芳香族または芳香脂肪族基であり；
Ｘは、２つまでのイミノ（−ＮＨ−）基を場合により有していてよい少なくとも２個の炭素原子を含有する、直鎖または分枝有機基であり；および
Ｒ４は、水素、或いは１８個までの炭素原子を含有する、飽和または不飽和、直鎖または分枝、脂肪族または脂環式或いは場合により置換されていてよい芳香族または芳香脂肪族基、若しくは式：
【化１０】
0005311904.tif 000011
（式中、Ｒ１、Ｒ２、Ｒ３およびＸは、上記した通りである。）
で示される基である。］
で示されるアミノシランである。
【００３８】
適当なアミノシランは、例えば以下を包含する：３−アミノプロピルトリメトキシシラン、３−アミノプロピルトリエトキシシラン、３−アミノプロピルメチルジメトキシシラン、３−アミノプロピルメチルジエトキシシラン、３−アミノプロピルエチルジエトキシシラン、３−アミノプロピルジメチルエトキシシラン、３−アミノプロピルジイソプロピルエトキシシラン、３−アミノプロピルトリプロポキシシラン、３−アミノプロピルトリブトキシシラン、３−アミノプロピルフェニルジエトキシシラン、３−アミノプロピルフェニルジメトキシシラン、３−アミノプロピルトリス（メトキシエトキシエトキシ）シラン、２−アミノイソプロピルトリメトキシシラン、４−アミノブチルトリメトキシシラン、４−アミノブチルトリエトキシシラン、４−アミノブチルメチルジメトキシシラン、４−アミノブチルメチルジエトキシシラン、４−アミノブチルエチルジメトキシシラン、４−アミノブチルエチルジエトキシシラン、４−アミノブチルジメチルメトキシシラン、４−アミノブチルフェニルジメトキシシラン、４−アミノブチルフェニルジエトキシシラン、４−アミノ（３−メチルブチル）メチルジメトキシシラン、４−アミノ（３−メチルブチル）メチルジエトキシシラン、４−アミノ（３−メチルブチル）トリメトキシシラン、３−アミノプロピルフェニルメチル−ｎ−プロポキシシラン、３−アミノプロピルメチルジブトキシシラン、３−アミノプロピルジエチルメチルシラン、３−アミノプロピルメチルビス（トリメチルシロキシ）シラン、１１−アミノウンデシルトリメトキシシラン、Ｎ−メチル−３−アミノプロピルトリエトキシシラン、Ｎ−（ｎ−ブチル）−３−アミノプロピルトリメトキシシラン、Ｎ−（２−アミノエチル）−３−アミノプロピルトリメトキシシラン、Ｎ−（２−アミノエチル）−３−アミノイソブチルメチルジメトキシシラン、Ｎ−（２−アミノエチル）−３−アミノプロピルメチルジメトキシシラン、Ｎ−（２−アミノエチル）−３−アミノプロピルトリス（２−エチルヘキソキシ）シラン、Ｎ−（６−アミノヘキシル）−３−アミノプロピルトリメトキシシラン、Ｎ−ベンジル−Ｎ−（２−アミノエチル）−３−アミノプロピルトリメトキシシラン、ビス（３−トリメトキシシリルプロピル）アミン、ビス（３−トリエトキシシリルプロピル）アミン、（アミノエチルアミノメチル）フェネチルトリメトキシシラン、Ｎ−ビニルベンジル−Ｎ−（２−アミノエチル）−３−アミノプロピルポリシロキサン、３−ウレイドプロピルトリエトキシシラン、３−（ｍ−アミノフェノキシ）プロピルトリメトキシシラン、ｍ−および／またはｐ−アミノフェニルトリメトキシシラン、３−（３−アミノプロポキシ）−３，３−ジメチル−１−プロペニルトリメトキシシラン、３−アミノプロピルメチルビス（トリメチルシロキシ）シラン、３−アミノプロピルトリス（トリメチルシロキシ）シラン、３−アミノプロピルペンタメチルジシロキサンまたはこのようなアミノシランの所望の混合物。
【００３９】
出発成分Ａ）を調製するのに好ましいアミノシランは、
Ｒ１、Ｒ２およびＲ３は、同じまたは異なった基であり、各々は、３個までの酸素原子を場合により有していてよい６個までの炭素原子を含有する、飽和の、直鎖または分枝、脂肪族または脂環式基であり；
Ｘは、２つまでのイミノ（−ＮＨ−）基を場合により有していてよい２〜１０個の炭素原子を含有する、直鎖または分枝アルキレン基であり；および
Ｒ４は、水素、或いは６個までの炭素原子を含有する、飽和の、直鎖または分枝、脂肪族または脂環式基、若しくは式：
【化１１】
0005311904.tif 000012
（式中、Ｒ１、Ｒ２、Ｒ３およびＸは、上記した通りである。）
で示される基である、
一般式（I）で示されるアミノシランである。
【００４０】
好ましくは、
Ｒ１、Ｒ２およびＲ３は各々、６個までの炭素原子を含有するアルキル基および／または３個までの酸素原子を有するアルコキシ基であり、ただし、基Ｒ１、Ｒ２およびＲ３の少なくとも１つは上記のようなアルコキシ基であり；
Ｘは、３または４個の炭素原子を含有する、直鎖または分枝アルキレン基であり；および
Ｒ４は、水素、メチル基または式：
【化１２】
0005311904.tif 000013
（式中、Ｒ１、Ｒ２、Ｒ３およびＸは、上記した通りである。）
で示される基である。
【００４１】
特に好ましくは、
Ｒ１、Ｒ２およびＲ３は各々、メチル、メトキシおよび／またはエトキシ基であり、ただし、基Ｒ１、Ｒ２およびＲ３の少なくとも１つはメトキシまたはエトキシ基であり；
Ｘは、プロピレン（−ＣＨ２−ＣＨ２−ＣＨ２−）基であり；および
Ｒ４は、水素、メチル基または式：
【化１３】
0005311904.tif 000014
（式中、Ｒ１、Ｒ２、Ｒ３およびＸは、上記した定義を有する。）
で示される基である。
【００４２】
特に好ましいアミノシランは、３−アミノプロピルトリメトキシシラン、３−アミノプロピルトリエトキシシラン、３−アミノプロピルメチルジメトキシシランおよび／または３−アミノプロピルメチルジエトキシシランである。
【００４３】
本発明の方法のための出発化合物Ａ）の調製において、記載したアミノシランは、所望の環状カーボネートおよび／またはラクトンと開環を伴って反応する。
【００４４】
適当な環状カーボネートは、とりわけ環内に３または４個の炭素原子を含有するものであり、所望により置換されていてもよく、その例は以下を包含する：１，３−ジオキソラン−２−オン（エチレンカーボネート、ＥＣ）、４−クロロ−１，３−ジオキソラン−２−オン、４，５−ジクロロ−１，３−ジオキソラン−２−オン、４−メチル−１，３−ジオキソラン−２−オン（プロピレンカーボネート、ＰＣ）、４−エチル−１，３−ジオキソラン−２−オン、４，５−ジメチル−１，３−ジオキソラン−２−オン、４，４−ジメチル−１，３−ジオキソラン−２−オン、４−ヒドロキシメチル−１，３−ジオキソラン−２−オン（グリセロールカーボネート）、４−フェノキシメチル−１，３−ジオキソラン−２−オン、１，３−ジオキサン−２−オン（トリメチレンカーボネート）、５，５−ジメチル−１，３−ジオキサン−２−オン、５−メチル−５−プロピル−１，３−ジオキサン−２−オン、５−エチル−５−（ヒドロキシメチル）−１，３−ジオキサン−２−オン（ＴＭＰカーボネート）、４−イソプロピル−５，５−ジメチル−１，３−ジオキサン−２−オン（２，２，４−トリメチルペンタン−１，３−ジオールカーボネート）、４−tert−ブチル−５−メチル−１，３−ジオキサン−２−オン（２，４，４−トリメチルペンタン−１，３−ジオールカーボネート）、２，４−ジオキサスピロ［５．５］ウンデカン−３−オン（シクロヘキサン−１，１−ジメタノールスピロカーボネート）またはこのような環状カーボネートの所望の混合物。好ましい環状カーボネートは、エチレンカーボネートおよび／またはプロピレンカーボネートである。
【００４５】
適当なラクトンは、例えば環内に３〜６個の炭素原子を含有するものであり、所望により置換されていてもよく、その例は以下を包含する：β−プロピオラクトン、β−ブチロラクトン、α−メチル−γ−ブチロラクトン、γ−バレロラクトン、γ−フェニル−γ−ブチロラクトン、α，α−ジフェニル−γ−ブチロラクトン、γ−ヘキサラクトン（γ−カプロラクトン）、γ−ヘプタラクトン、γ−オクタラクトン、γ−ノナラクトン、γ−デカラクトン、γ−ウンデカラクトン、γ−ドデカラクトン、γ−メチル−γ−デカノラクトン、α−アセチル−γ−ブチロラクトン、δ−バレロラクトン、δ−ヘキサノラクトン、δ−オクタノラクトン、δ−ノナノラクトン、δ−デカラクトン、δ−ウンデカラクトン、δ−トリデカラクトン、δ−テトラデカラクトン、γ−エチル−γ−ブチル−δ−バレロラクトン、オクタヒドロクマリン、ε−カプロラクトン、γ−フェニル−ε−カプロラクトン、ε−デカラクトンまたはこのようなラクトンの所望の混合物。好ましいラクトンは、β−プロピオラクトン、γ−ブチロラクトン、γ−バレロラクトン、γ−カプロラクトンおよび／またはε−カプロラクトンである。
【００４６】
記載したアミノシランと環状カーボネートまたはラクトンとの反応による出発化合物Ａ）の製造方法は、それ自体既知であり、例えば、ソ連国特許第２９５７６４号明細書、米国特許第４  １０４  ２９６号明細書、欧州特許第０  ８３３  ８３０号明細書または国際特許公開第９８／１８８４４号公報に記載されている方法に従って実施することができる。これらの場合は一般に、１５〜１００℃、好ましくは２０〜６０℃の温度で、等モル量で反応体を互いに反応させる。代替選択肢は、成分の１つ、例えばアミノシランまたは環状カーボネートおよび／またはラクトンを、モル過剰量で、しかしながら好ましくは１０ｍｏｌ％を超えない過剰量で、とりわけ好ましくは５ｍｏｌ％を超えない過剰量で、使用することである。このようにして得られたヒドロキシ官能性出発化合物Ａ）は、環状カーボネートを使用した場合はウレタン基を含み、ラクトンを使用した場合はアミド基を含むが、一般に低粘性の無色液体である。
【００４７】
本発明の方法に適した出発化合物Ｂ）は、所望の脂肪族的、脂環式的、芳香脂肪族的および／または芳香族的結合イソシアネート基含有ジイソシアネートであり、それらは、所望の方法、例えばホスゲン化またはホスゲンフリー法、例えばウレタン分解によって調製され得る。適当な出発ジイソシアネートの例は、１４０〜４００ｇ／ｍｏｌの範囲の分子量を有するジイソシアネートであり、例えば以下を包含する：１，４−ジイソシアナトブタン、１，６−ジイソシアナトヘキサン（ＨＤＩ）、１，５−ジイソシアナト−２，２−ジメチルペンタン、２，２，４−または２，４，４−トリメチル−１，６−ジイソシアナトヘキサン、１，１０−ジイソシアナトデカン、１，３−および１，４−ジイソシアナトシクロヘキサン、１，４−ジイソシアナト−３，３，５，−トリメチルシクロヘキサン、１，３−ジイソシアナト−２−メチルシクロヘキサン、１，３−ジイソシアナト−４−メチルシクロヘキサン、１−イソシアナト−３，３，５−トリメチル−５−イソシアナトメチルシクロヘキサン（イソホロンジイソシアネート；ＩＰＤＩ）、１−イソシアナト−１−メチル−４（３）−イソシアナトメチルシクロヘキサン、２，４’−および４，４’−ジイソシアナトジシクロヘキシルメタン、１，３−および１，４−ビス（イソシアナトメチル）シクロヘキサン、４，４’−ジイソシアナト−３，３’−ジメチルジシクロヘキシルメタン、４，４’−ジイソシアナト−３，３’，５，５’−テトラメチルジシクロヘキシルメタン、４，４’−ジイソシアナト−１，１’−ビ（シクロヘキシル）、４，４’−ジイソシアナト−３，３’−ジメチル−１，１’−ビ（シクロヘキシル）、４，４’−ジイソシアナト−２，２’，５，５’−テトラメチル−１，１’−ビ（シクロヘキシル）、１，８−ジイソシアナト−ｐ−メンタン、１，３−ジイソシアナトアダマンタン、１，３−ジメチル−５，７−ジイソシアナトアダマンタン、１，３−および１，４−ビス（イソシアナトメチル）ベンゼン、１，３−および１，４−ビス（１−イソシアナト−１−メチルエチル）ベンゼン（ＴＭＸＤＩ）、ビス（４−（１−イソシアナト−１−メチルエチル）フェニル）カーボネート、１，３−および１，４−フェニレンジイソシアネート、２，４−および２，６−トリレンジイソシアネート、並びにそれらの異性体の所望の混合物、ジフェニルメタン−２，４’−および／または−４，４’−ジイソシアネートおよびナフチレン−１，５−ジイソシアネート、並びにこのようなジイソシアネートの所望の混合物。更に、同様に適当な別のジイソシアネートは、例えばJustus Liebigs Annalen der Chemie第５６２巻（１９４９）第７５頁〜第１３６頁に見られる。
【００４８】
出発成分Ｂ）として好ましいものは、脂肪族的および／または脂環式的結合イソシアネート基を有する記載のジイソシアネートである。
【００４９】
本発明の方法に特に好ましい出発成分Ｂ）は、１，６−ジイソシアナトヘキサン、１−イソシアナト−３，３，５−トリメチル−５−イソシアナトメチルシクロヘキサン、２,４’−および／または４，４’−ジイソシアナトジシクロヘキシルメタンまたはこれらのジイソシアネートの所望の混合物である。
【００５０】
本発明の方法を実施するために、シラン基含有ヒドロキシアミドおよび／またはヒドロキシウレタンＡ）を、４：１〜５０：１、好ましくは５：１〜３０：１のイソシアネート基のイソシアネート反応性基に対する当量比に保って、４０〜２００℃、好ましくは６０〜１８０℃の温度でジイソシアネートＢ）と反応させ、アロファネートポリイソシアネートを得る。
【００５１】
本発明の目的のための「イソシアネート反応性基」は、成分Ａ）のヒドロキシル基およびＮＣＯ／ＯＨ反応により中間生成物としてヒドロキシル基から形成されるウレタン基だけでなく、ヒドロキシウレタンを使用する場合は、その中に既に存在しているウレタン基も含む。なぜなら、反応条件下で、これらのウレタン基も同様に更に反応してアロファネート基を形成するからである。
【００５２】
本発明の方法は、熱開始アロファネート化として触媒なしで実施できる。しかしながら好ましくは、アロファネート化反応を促進するため、適当な触媒を使用する。これらの触媒は、典型的な既知のアロファネート化触媒であり、その例は、英国特許公開第０  ９９４  ８９０号公報に記載のタイプの金属カーボネート、金属キレートまたは第三級アミン、米国特許第３  ７６９  ３１８号明細書に記載のタイプのアルキル化剤、または欧州特許公開第０  ０００  １９４号公報に例として記載されている強酸である。
【００５３】
適当なアロファネート化触媒は、特に以下を包含する：亜鉛化合物（例えば、ステアリン酸亜鉛（ＩＩ）、ｎ−オクタン酸亜鉛（ＩＩ）、２−エチル−１−ヘキサン酸亜鉛（ＩＩ）、ナフテン酸亜鉛（ＩＩ）または亜鉛（ＩＩ）アセチルアセトネート）、錫化合物（例えば、ｎ−オクタン酸錫（ＩＩ）、２−エチル−１−ヘキサン酸錫（ＩＩ）、ラウリン酸錫（ＩＩ）、酸化ジブチル錫、二塩化ジブチル錫、二酢酸ジブチル錫、ジラウリン酸ジブチル錫、ジマレイン酸ジブチル錫または二酢酸ジオクチル錫）、ジルコニウム化合物（例えば、２−エチル−１−ヘキサン酸ジルコニウム（ＩＶ）、ネオデカン酸ジルコニウム（ＩＶ）、ナフテン酸ジルコニウム（ＩＶ）またはアセチルアセトン酸ジルコニウム（ＩＶ））、アルミニウムトリ（アセト酢酸エチル）、塩化鉄（ＩＩＩ）、オクチル酸カリウム、マンガン化合物、コバルト化合物またはニッケル化合物、並びに強酸（例えば、トリフルオロ酢酸、硫酸、塩酸、臭化水素酸、リン酸または過塩素酸）、或いはこれらの触媒の所望の混合物。
【００５４】
また、あまり好ましくはないが、本発明の方法に適した触媒は、アロファネート化反応と同様にイソシアネート基の三量化も触媒してイソシアヌレート構造を形成する化合物である。この種の触媒は、例えば、欧州特許公開第０  ６４９  ８６６号公報第４頁第７行〜第５頁第１５行に記載されている。
【００５５】
本発明の方法に好ましい触媒は、上記した種類の亜鉛化合物および／またはジルコニウム化合物である。ｎ−オクタン酸亜鉛（ＩＩ）、２−エチル−１−ヘキサン酸亜鉛（ＩＩ）および／またはステアリン酸亜鉛（ＩＩ）、ｎ−オクタン酸ジルコニウム（ＩＶ）、２−エチル−１−ヘキサン酸ジルコニウム（ＩＶ）および／またはネオデカン酸ジルコニウム（ＩＶ）を用いることが、特に好ましい。
【００５６】
本発明の方法では、これらの触媒を、存在する場合は、反応体Ａ）およびＢ）の総重量に基づいて、０．００１重量％〜５重量％、好ましくは０．００５重量％〜１重量％の量で使用し、反応開始前でも反応中のいずれの時点でも添加することができる。
【００５７】
本発明の方法は、好ましくは溶媒を用いずに実施する。しかしながら必要に応じて、出発成分の反応性基に対して不活性である適当な溶媒を使用することもできる。適当な溶媒の例は、従来の典型的な塗料溶媒であり、以下を包含する：酢酸エチル、酢酸ブチル、エチレングリコールモノメチルまたはモノエチルエーテルアセテート、１−メトキシプロプ−２−イルアセテート、３−メトキシ−ｎ−ブチルアセテート、アセトン、２−ブタノン、４−メチル−２−ペンタノン、シクロヘキサノン、トルエン、キシレン、クロロベンゼン、ホワイトスピリット、比較的高い置換度の芳香族、例えば溶媒ナフサの名称で市販されているもの、Ｓｏｌｖｅｓｓｏ（登録商標）、Ｉｓｏｐａｒ（登録商標）、Ｎａｐｐａｒ（登録商標）（ドイツ国ケルン在Deutsche EXXON CHEMICAL GmbH）およびＳｈｅｌｌｓｏｌ（登録商標）（ドイツ国エシュボルン在Deutsche Shell Chemie GmbH）、更には、プロピレングリコールジアセテート、ジエチレングリコールジメチルエーテル、ジプロピレングリコールジメチルエーテル、ジエチレングリコールエチルおよびブチルエーテルアセテート、Ｎ−メチルピロリドンおよびＮ−メチルカプロラクタムのような溶媒、またはこのような溶媒の所望の混合物。
【００５８】
本発明の方法における１つの可能な態様では、出発ジイソシアネートＢ）または異なった出発ジイソシアネートの混合物を、反応容器に、２０〜１００℃の温度で、必要に応じて上記したタイプの適当な溶媒の存在下、必要に応じて例えば窒素のような不活性ガス雰囲気下、導入する。次いで、ヒドロキシル官能性出発化合物Ａ）を上記の量で添加し、ウレタン化のための反応温度を、３０〜１２０℃、好ましくは５０〜１００℃の温度に、必要に応じて適当な方法（加熱または冷却）によって設定する。ウレタン化反応後、即ち、イソシアネート基およびヒドロキシル基の転化完了に理論的に対応するＮＣＯ含有量に達した時点で、アロファネート化を、例えば１４０〜２００℃の温度に反応混合物を加熱することによって、触媒を添加せずに開始できる。しかしながら、アロファネート化反応を促進するために上記種類の適当な触媒を使用することが好ましく、この場合は、使用される触媒の性質および量に依存して、６０〜１４０℃、好ましくは８０〜１２０℃の範囲の温度で十分である。
【００５９】
本発明の方法の別の可能な態様では、必要に応じて使用される触媒を、実際の反応の開始前に、シラン成分Ａ）および／またはジイソシアネート成分Ｂ）のいずれかに混合する。この場合、中間生成物として形成され、ヒドロキシウレタンＡ）を使用する場合はその中に既に含まれている、ウレタン基は、自発的に更に反応して所望のアロファネート構造を与える。この種の一段階反応法では、必要に応じて触媒を含む出発ジイソシアネートＢ）を、反応容器に、６０〜１４０℃、好ましくは８０〜１２０℃の範囲の一般にアロファネート化に適した温度で、必要に応じて記載したタイプの適当な溶媒の存在下、必要に応じて例えば窒素のような不活性ガス雰囲気下、導入し、必要に応じて触媒を含むシラン成分Ａ）と反応させる。
【００６０】
しかしながら、更なる可能性は、ウレタン化反応中の任意の時点で、反応混合物に触媒を添加することである。本発明の方法のこの態様では、触媒の添加前に実施される純粋なウレタン化反応のため、一般に、３０〜１２０℃、好ましくは５０〜１００℃の範囲の温度が設定される。適当な触媒の添加後、最終的には、６０〜１４０℃、好ましくは８０〜１２０℃の温度で、アロファネート化反応を実施する。
【００６１】
本発明の方法における反応の進行は、例えばＮＣＯ含有量の滴定によって追跡し得る。目標であるＮＣＯ含有量が達成されたとき、好ましくは反応混合物のアロファネート化度（即ち、成分Ａ）のヒドロキシル基から中間生成物として形成され、反応してアロファネート基を形成するウレタン基およびヒドロキシウレタンを使用する場合はヒドロキシウレタンＡ）中に既に存在するウレタン基のＮＣＯ含有量から計算できるパーセント）が少なくとも８０％、特に好ましくは少なくとも９０％になったとき、とりわけ好ましくはアロファネート化完了後、反応を停止する。純粋に熱的な反応法の場合、これは、例えば反応混合物を室温まで冷却することによって行うことができる。しかしながら、記載したタイプのアロファネート化触媒を好ましく使用する場合、反応は一般に、適当な触媒毒の添加によって停止される。該触媒毒の例は、塩化ベンゾイルまたはイソフタル酸ジクロリドのような酸塩化物である。
【００６２】
次いで好ましくは、極めて穏やかな条件下、例えば、１００〜２００℃、好ましくは１２０〜１８０℃の温度で、高真空下、例えば、１．０ｍｂａｒ未満、好ましくは０．５ｍｂａｒ未満、より好ましくは０．２ｍｂａｒ未満の圧力下、薄膜蒸留によって、反応混合物から揮発性成分（過剰単量体ジイソシアネート、必要に応じて出発化合物Ａ）の調製時に過剰に使用した環状カーボネートまたはラクトン、使用した溶媒、および触媒毒を使用しない場合は活性触媒）を留去する。
【００６３】
未反応単量体出発ジイソシアネートに加えて、過剰に使用された環状カーボネートまたはラクトン、使用した溶媒、および触媒毒を使用しない場合は活性触媒を含む、得られた留出物を、新たなオリゴマー化に問題なく使用できる。
【００６４】
本発明の方法の更なる態様では、記載した揮発性成分を、イソシアネート基に対して不活性である適当な溶媒による抽出によってオリゴマー化生成物から分離する。該溶媒の例は、ペンタン、ヘキサン、ヘプタン、シクロペンタンまたはシクロヘキサンのような脂肪族または脂環式炭化水素である。
【００６５】
後処理の方法とは無関係に、本発明の方法の生成物は、一般に、２００ＡＰＨＡ未満、好ましくは１００ＡＰＨＡ未満、より好ましくは８０ＡＰＨＡ未満の色数、２．０〜５．０、好ましくは２．４〜４．８、より好ましくは３．０〜４．５の平均ＮＣＯ官能価、６．０重量％〜２０．５重量％、好ましくは１０．０重量％〜１８．０重量％、より好ましくは１２．０重量％〜１７．０重量％の平均ＮＣＯ含有量を有する、澄明な淡色ポリイソシアネートである。選択的アロファネート化触媒を使用する場合、生成物は、事実上、例えばイソシアヌレートのような副生物を含まない。換言すると、事実上、各分子内に、イソシアネート基だけでなく少なくとも１つのシラン基も存在する。
【００６６】
本発明のアロファネートポリイソシアネートは、イソシアネート重付加法によってポリウレタンポリマーを製造するための重要な出発物質を構成する。
【００６７】
本発明のアロファネートポリイソシアネートは、従来技術のシラン変性ポリイソシアネートと比較して低粘性なので、溶媒不含有で使用され得るが、必要に応じて典型的な溶媒で希釈することもできる。該溶媒の例は、必要に応じて本発明の方法で使用され得る上記した不活性な塗料溶媒であり、このような希釈は曇りを生じることなく行える。
【００６８】
本発明のシラン変性アロファネートポリイソシアネートは、ポリイソシアネートに対する共反応体として、ポリヒドロキシル化合物、例えば、典型的なポリエーテルポリオール、ポリエステルポリオール、ポリカーボネートポリオールおよび／またはポリアクリレートポリオールが存在する、二液型ポリウレタン塗料材料のための硬化剤として極めて適している。本発明の方法の生成物に特に好ましい共反応体は、ヒドロキシル基含有ポリアクリレート、即ち（メタ）アクリル酸アルキルエステルのポリマーまたはコポリマーであり、必要に応じて、スチレンまたは他のコポリマー化可能なオレフィン性不飽和モノマーを伴う。
【００６９】
一般に、必要に応じて被覆剤分野で典型的な助剤および添加剤（例えば、流れ制御助剤、着色顔料、充填材または艶消し剤）が配合され得る、本発明のシラン変性アロファネートポリイソシアネートを用いて調製された被覆材料は、室温乾燥時でさえ良好な塗布性を有する。しかしながらそれらは当然、高温での強制条件下で、または２６０℃までの温度での焼付によって乾燥させることもできる。
【００７０】
硬化速度を制御するため、塗料組成物を調製するとき、適当な触媒を使用することもでき、その例は、イソシアネート化学に典型的な触媒であり、以下を包含する：例えば、トリエチルアミン、ピリジン、メチルピリジン、ベンジルジメチルアミン、Ｎ，Ｎ−エンドエチレンピペラジン、Ｎ−メチルピペリジン、ペンタメチルジエチレントリアミン、Ｎ，Ｎ−ジメチルアミノシクロヘキサン、Ｎ，Ｎ’−ジメチルピペラジンのような第三級アミン、または塩化鉄（ＩＩＩ）、塩化亜鉛、２−エチルカプロン酸亜鉛、オクタン酸錫（ＩＩ）、エチルカプロン酸錫（ＩＩ）、ジラウリン酸ジブチル錫（ＩＶ）、２−エチルヘキサン酸ビスマス（ＩＩＩ）、オクチル酸ビスマス（ＩＩＩ）またはグリコール酸モリブデンのような金属塩。また、アルコキシシラン基の加水分解および縮合、またはアルコキシシラン基とバインダーとして使用されるポリオール成分のヒドロキシル基との反応を促進する触媒も使用される。この種の触媒の例は、上記イソシアネート触媒に加えて、ｐ−トルエンスルホン酸、トリフルオロメタンスルホン酸、酢酸、トリフルオロ酢酸およびリン酸ジブチルのような酸、１，５−ジアザビシクロ［４．３．０］ノン−５−エン（ＤＢＮ）および１，５−ジアザビシクロ［５．４．０］ウンデセ−７−エン（ＤＢＵ）のようなＮ−置換アミジンといった塩基、或いはテトライソプロピルチタン、テトラブチルチタン、アセチルアセトン酸チタン（ＩＶ）、アセチルアセトン酸アルミニウム、アルミニウムトリフラートまたは錫トリフラートのような金属塩または有機金属化合物である。
【００７１】
当然のことながら、本発明のシラン変性アロファネートポリイソシアネートは、一液型ＰＵ焼付系として、上記したフィルム形成バインダーまたはフィルム形成バインダー成分と組み合わせて、ポリウレタン化学からそれ自体既知のブロッキング剤でブロックされた状態でも、使用され得る。適当なブロッキング剤の例は、マロン酸ジエチル、アセト酢酸エステル、シクロペンタノン ２−カルボキシメチルエステルおよび２−カルボキシエチルエステルのような活性化環状ケトン、アセトンオキシム、ブタノンオキシム、ε−カプロラクタム、３，５−ジメチルピラゾール、１，２，４−トリアゾール、ジメチル−１，２，４−トリアゾール、イミダゾール、ベンジル−ｔｅｒｔ−ブチルアミンまたはこれらのブロッキング剤の所望の混合物である。
【００７２】
従って、本発明はまた、本発明のアロファネート基含有ポリイソシアネートの、ポリウレタン化学から既知のブロッキング剤によりブロックされているポリイソシアネートを調製するための使用を提供し、調製されたブロックトポリイソシアネート自体も提供する。
【００７３】
本発明の方法の生成物は、欧州特許第０  ４０３  ９２１号明細書から知られているポリアスパラギン酸誘導体のようなポリアミン、或いはポリケチミン、ポリアルジミンまたはオキサゾランのようなアミノ基がブロックされた状態である他のポリアミンと、組み合わせることもできる。湿気の影響下、これらのブロックトアミノ基は遊離アミノ基を生じ、オキサゾランの場合は遊離ヒドロキシル基を生じ、それらは、シラン変性アロファネートポリイソシアネートのイソシアネート基との反応によって消費され、このような反応過程で架橋をもたらす。
【００７４】
本発明のシラン変性アロファネートポリイソシアネートはまた、水性二液型ポリウレタン系の調製の場合において、水溶液または水中分散体として存在しており、イソシアネート反応性基、とりわけアルコール性ヒドロキシル基を含有する、バインダーまたはバインダー成分のための架橋剤成分としても適している。その低粘性故に、それらは、そのまま、即ち疎水性状態で、または例えば、欧州特許第０  ５４０  ９８５号明細書、欧州特許第０  ９５９  ０８７号明細書または欧州特許第１  ２８７  ０５２号明細書に従った既知の方法で親水性変性された状態で、使用され得る。
【００７５】
本発明のシラン変性アロファネートポリイソシアネートを用いて調製された塗料系は、必要に応じて、共反応体としての所望の更なる加水分解性シラン化合物と混合することもでき、該化合物の例は、テトラメトキシシラン、テトラエトキシシラン、メチルトリメトキシシラン、メチルトリエトキシシラン、エチルトリエトキシシラン、イソブチルトリメトキシシラン、イソブチルトリエトキシシラン、オクチルトリエトキシシラン、オクチルトリメトキシシラン、（３−グリシジルオキシプロピル）メチルジエトキシシラン、（３−グリシジルオキシプロピル）トリメトキシシラン、フェニルトリメトキシシランまたはフェニルトリエトキシシラン或いはこれらのシラン化合物の混合物である。
【００７６】
被覆材料組み合わせの全てにおいて、本発明の方法の生成物および共反応体の量は、各々の未ブロックトまたはブロックトイソシアネート基について、０．５〜３、好ましくは０．６〜２．０、より好ましくは０．８〜１．６のブロックトまたは未ブロックトイソシアネート反応性基が存在するような量である。
【００７７】
しかしながら必要に応じて、本発明のポリイソシアネート混合物を、極めて特殊な特性を得る目的で、例えば接着を促進するための添加剤として、非官能性フィルム形成バインダーに少量混合することもできる。
【００７８】
望ましい基材は、本発明のシラン変性アロファネートポリイソシアネートを用いて調製された塗料に適した基材であり、その例は、例えば、金属、木材、ガラス、石材、セラミック材、コンクリート、硬質および軟質プラスチック、布地、皮革および紙であり、それらは、必要に応じて、被覆前に典型的な下塗が施されていてもよい。
【００７９】
従って、本発明の更なる対象は、本発明のアロファネート基含有ポリイソシアネートを含む塗料組成物、および該塗料組成物で被覆された基材である。
【００８０】
先に記載した参考文献の全てを、それらの全内容を引用してここに組み込む。
【００８１】
本発明を具体化するある特定の構造を示し記載したが、基本的な本発明の概念の意図および範囲から逸脱することなく、要素の様々な変更および転位を実施することができ、それらが本明細書で示し、記載した特定の形態に限定されないことは、当業者には明らかであろう。
【実施例】
【００８２】
特に記載のない限り、全てのパーセントは重量による。
ＮＣＯ含有量は、ＤＩＮ  ＥＮ  ＩＳＯ  １１９０９に従って測定した。
粘度測定は全て、ＤＩＮ  ＥＮ  ＩＳＯ  ３２１９に従って、Anton Paar Germany GmbH（オストフィルデルン在）製Ｐｈｙｓｉｃａ  ＭＣＲ  ５１レオメーターを用いて実施した。
ハーゼン色数は、Hach Lange GmbH（デュッセルドルフ在）製ＬＩＣＯ  ４００比色計を用いて測定した。
出発化合物Ａ）について記載したＯＨ価は、理想的構造（１：１付加物）の理論上の分子量から算出した。
【００８３】
出発化合物Ａ）の調製
シラン基含有ヒドロキシウレタンＡ１）
２２１ｇ（１．０ｍｏｌ）の３−アミノプロピルトリエトキシシランを、反応容器に、室温で乾燥窒素雰囲気下、導入した。この初期導入物に、撹拌しながら１５分かけて８８ｇ（１．０ｍｏｌ）のエチレンカーボネートを添加すると、最初に、生じた反応熱により混合物が３４℃まで温まった。次いで、混合物を、更なる加熱なしに室温で１８時間撹拌した。１ＮのＨＣｌによるアミン滴定は、９９．８％の転化率を示した。
これにより、無色液体として２−ヒドロキシエチル［３−（トリエトキシシリル）プロピル］ウレタンを得た。
【００８４】
【表１】
0005311904.tif 000015
【００８５】
シラン基含有ヒドロキシウレタンＡ２）
１７９ｇ（１．０ｍｏｌ）の３−アミノプロピルトリメトキシシランおよび８８ｇ（１．０ｍｏｌ）のエチレンカーボネートを、出発化合物Ａ１）に対して記載した方法によって互いに反応させた。１８時間後の転化率（１ＮのＨＣｌによるアミン滴定）は、９９．６％であった。
これにより、無色液体として２−ヒドロキシエチル［３−（トリメトキシシリル）プロピル］ウレタンを得た。
【００８６】
【表２】
0005311904.tif 000016
【００８７】
シラン基含有ヒドロキシウレタンＡ３）
２２１ｇ（１．０ｍｏｌ）の３−アミノプロピルトリエトキシシランおよび１０２ｇ（１．０ｍｏｌ）のプロピレンカーボネートを、出発化合物Ａ１）に対して記載した方法によって互いに反応させた。１８時間後の転化率（１ＮのＨＣｌによるアミン滴定）は、９９．９％であった。
これにより、無色液体として２−ヒドロキシプロピル［３−（トリエトキシシリル）プロピル］ウレタンおよび２−ヒドロキシ−１−メチルエチル［３−（トリエトキシシリル）プロピル］ウレタンの混合物を得た。
【００８８】
【表３】
0005311904.tif 000017
【００８９】
シラン基含有ヒドロキシウレタンＡ４）
１７９ｇ（１．０ｍｏｌ）の３−アミノプロピルトリメトキシシランおよび１０２ｇ（１．０ｍｏｌ）のプロピレンカーボネートを、出発化合物Ａ１）に対して記載した方法によって互いに反応させた。１８時間後の転化率（１ＮのＨＣｌによるアミン滴定）は、９９．７％であった。
これにより、無色液体として２−ヒドロキシプロピル［３−（トリメトキシシリル）プロピル］ウレタンおよび２−ヒドロキシ−１−メチルエチル［３−（トリメトキシシリル）プロピル］ウレタンの混合物を得た。
【００９０】
【表４】
0005311904.tif 000018
【００９１】
シラン基含有ヒドロキシアミドＡ５）
２２１ｇ（１．０ｍｏｌ）の３−アミノプロピルトリエトキシシランおよび８６ｇ（１．０ｍｏｌ）のγ−ブチロラクトンを、出発化合物Ａ１）に対して記載した方法によって互いに反応させた。１８時間後の転化率（１ＮのＨＣｌによるアミン滴定）は、９９．４％であった。
これにより、無色液体として４−ヒドロキシ−Ｎ−［３−（トリエトキシシリル）プロピル］ブタンアミドを得た。
【００９２】
【表５】
0005311904.tif 000019
【００９３】
実施例１（本発明）
１６８０ｇ（１０．０ｍｏｌ）のヘキサメチレンジイソシアネート（ＨＤＩ）を、３０９ｇ（１．０ｍｏｌ）のシラン基含有ヒドロキシウレタンＡ１）と、乾燥窒素雰囲気下、８０℃の温度で混合し、ウレタン化完了に相当する４０．１％のＮＣＯ含有量に達するまで、混合物を３時間撹拌した。次いで、反応混合物を９５℃まで加熱し、０．５ｇの２−エチル−１−ヘキサン酸亜鉛（ＩＩ）をアロファネート化触媒として添加した。反応は発熱的に開始し、混合物の温度は１１０℃まで上昇した。約３０分後、反応混合物のＮＣＯ含有量は３５．９％であった。１ｇの塩化ベンゾイルを添加することによって触媒を失活させ、１３０℃の温度および０．１ｍｂａｒの圧力で薄膜蒸留することによって未反応単量体ＨＤＩを留去した。これにより、以下の特性を有する実質的に無色の澄明なアロファネートポリイソシアネート７８９ｇを得た。
【００９４】
【表６】
0005311904.tif 000020
【００９５】
実施例２（本発明）
実施例１に記載の方法に従って、１６８０ｇ（１０．０ｍｏｌ）のＨＤＩを、２６７ｇ（１．０ｍｏｌ）のシラン基含有ヒドロキシウレタンＡ２）と反応させた。０．５ｇの２−エチル−１−ヘキサン酸亜鉛（ＩＩ）を添加することによって、４０．１％のＮＣＯ含有量に向かってアロファネート化反応を開始した。３６．７％のＮＣＯ含有量に達した時点で、１ｇの塩化ベンゾイルを用いて反応を停止し、実施例１に記載したように後処理した。これにより、以下の特性を有する実質的に無色の澄明なアロファネートポリイソシアネート６９０ｇを得た。
【００９６】
【表７】
0005311904.tif 000021
【００９７】
実施例３（比較例、国際特許公開第０３／０５４０４９号公報に類似）
２３．０％のＮＣＯ含有量、３．２のＮＣＯ官能価、０．１％の単量体ＨＤＩ含有量および２３℃で約１２００ｍＰａｓの粘度を有する６６０ｇ（３．６１当量）のＨＤＩベースポリイソシアヌレートポリイソシアネートを、３４０ｇ（１．４５ｍｏｌ）のＮ−（ｎ−ブチル）−３−アミノプロピルトリメトキシシランと、１００℃の温度、乾燥窒素雰囲気下で３０分間混合し、次いで、反応完了に相当する９．１％のＮＣＯ含有量に達するまで、混合物を２時間撹拌した。これにより、以下の特性を有する高粘性無色樹脂として、シラン基含有ポリイソシアネートを得た。
【００９８】
【表８】
0005311904.tif 000022
【００９９】
実施例４（比較例、国際特許公開第０２／０５８５６９号公報に類似）
２１．７％のＮＣＯ含有量、３．５のＮＣＯ官能価、０．１％の単量体ＨＤＩ含有量および約３０００ｍＰａｓの２３℃での粘度を有する５００ｇ（２．５８当量）のＨＤＩベースポリイソシアヌレートポリイソシアネートを、欧州特許公開第０  ５９６  ３６０号公報の実施例５に従って調製された５００ｇ（１．４２ｍｏｌ）のジエチルＮ−（３−トリメトキシシリルプロピル）アスパルテートと、８０℃の温度、乾燥窒素雰囲気下で３０分間混合し、次いで、反応完了に相当する４．９％のＮＣＯ含有量に達するまで、混合物を２時間撹拌した。これにより、以下の特性を有する高粘性無色樹脂として、シラン基含有ポリイソシアネートを得た。
【０１００】
【表９】
0005311904.tif 000023
【０１０１】
比較によって、実施例１および２の本発明のシラン基含有ポリイソシアネートが、比較例３および４のシラン基含有ポリイソシアネートと類似したシラン基含有量と、より高いイソシアネート含有量、著しく高いＮＣＯ官能価および特に著しく低い粘度とを併せ持つことが分かる。
【０１０２】
実施例５（本発明）
実施例１に記載の方法に従って、１６８０ｇ（１０．０ｍｏｌ）のＨＤＩを、３２３ｇ（１．０ｍｏｌ）のシラン基含有ヒドロキシウレタンＡ３）と反応させた。０．５ｇの２−エチル−１−ヘキサン酸亜鉛（ＩＩ）を添加することによって、３９．８％のＮＣＯ含有量に向かってアロファネート化反応を開始した。３５．６％のＮＣＯ含有量に達した時点で、１ｇの塩化ベンゾイルを用いて反応を停止し、実施例１に記載したように後処理した。これにより、以下の特性を有する実質的に無色の澄明なアロファネートポリイソシアネート７４０ｇを得た。
【０１０３】
【表１０】
0005311904.tif 000024
【０１０４】
実施例６（本発明）
実施例１に記載の方法に従って、３３６０ｇ（２０．０ｍｏｌ）のＨＤＩを、２８１ｇ（１．０ｍｏｌ）のシラン基含有ヒドロキシウレタンＡ４）と反応させた。０．５ｇの２−エチル−１−ヘキサン酸亜鉛（ＩＩ）を添加することによって、４５．０％のＮＣＯ含有量に向かってアロファネート化反応を開始した。４２．７％のＮＣＯ含有量に達した時点で、１ｇの塩化ベンゾイルを用いて反応を停止し、実施例１に記載したように後処理した。これにより、以下の特性を有する実質的に無色の澄明なアロファネートポリイソシアネート約７０５ｇを得た。
【０１０５】
【表１１】
0005311904.tif 000025
【０１０６】
実施例７（本発明）
実施例１に記載の方法に従って、１６８０ｇ（１０．０ｍｏｌ）のＨＤＩを、３０７ｇ（１．０ｍｏｌ）のシラン基含有ヒドロキシアミドＡ５）と反応させた。０．５ｇの２−エチル−１−ヘキサン酸亜鉛（ＩＩ）を添加することによって、３９．８％のＮＣＯ含有量に向かってアロファネート化反応を開始した。３５．６％のＮＣＯ含有量に達した時点で、１ｇの塩化ベンゾイルを用いて反応を停止し、実施例１に記載したように後処理した。これにより、以下の特性を有する実質的に無色の澄明なアロファネートポリイソシアネート５３７ｇを得た。
【０１０７】
【表１２】
0005311904.tif 000026
【０１０８】
実施例８（本発明）
実施例１に記載の方法に従って、２２２２ｇ（１０．０ｍｏｌ）の１−イソシアナト−３，３，５−トリメチル−５−イソシアナトメチルシクロヘキサン（ＩＰＤＩ）を、３０９ｇ（１．０ｍｏｌ）のシラン基含有ヒドロキシウレタンＡ１）と反応させた。０．４ｇの２−エチル−１−ヘキサン酸錫（ＩＩ）を添加することによって、３１．５％のＮＣＯ含有量に向かってアロファネート化反応を開始した。２８．２％のＮＣＯ含有量に達した時点で、１ｇの塩化ベンゾイルを用いて反応を停止し、１６０℃の温度および０．１ｍｂａｒの圧力で薄膜蒸留することによって未反応単量体ＩＰＤＩを留去した。これにより、１−メトキシプロプ−２−イルアセテートに溶解後、７０％濃度の溶液として以下の特性を有する、粘性淡黄色アロファネートポリイソシアネート９３９ｇを得た。
【０１０９】
【表１３】
0005311904.tif 000027
【０１１０】
実施例９（比較例、欧州特許公開第１２７３６４０号公報に類似）
１１．７％のＮＣＯ含有量、３．３のＮＣＯ官能価、０．３％の単量体ＩＰＤＩ含有量および約５０１０ｍＰａｓの２３℃での粘度を有する、７０％濃度の１−メトキシプロプ−２−イルアセテート（ＭＰＡ）溶液としてのＩＰＤＩベースポリイソシアヌレートポリイソシアネート５００ｇ（１．３９当量）を、４２．９ｇの更なるＭＰＡで希釈し、１００．０ｇ（０．２３ｍｏｌ）のビス（３−トリエトキシシリルプロピル）アミンと、５０℃の温度、乾燥窒素雰囲気下で１時間混合した。次いで、反応完了に相当する７．５％のＮＣＯ含有量に達するまで、混合物を１時間撹拌した。これにより、７０％濃度の１−メトキシプロプ−２−イルアセテート溶液として以下の特性を有する、淡色シラン基含有ポリイソシアネートを得た。
【０１１１】
【表１４】
0005311904.tif 000028
【０１１２】
比較によって、実施例８の本発明のシラン基含有ＩＰＤＩポリイソシアネートが、比較例９のシラン基含有ポリイソシアネートと類似したシラン基含有量と、より高いイソシアネート含有量、著しく高いＮＣＯ官能価およびより低い粘度とを併せ持つことが分かる。
【０１１３】
実施例１０（本発明）
実施例１に記載の方法に従って、２６２０ｇ（１０．０ｍｏｌ）の４，４’−ジイソシアナトジシクロヘキシルメタンを、３０９ｇ（１．０ｍｏｌ）のシラン基含有ヒドロキシウレタンＡ１）と反応させた。０．４ｇの２−エチル−１−ヘキサン酸錫（ＩＩ）を添加することによって、３７．２％のＮＣＯ含有量に向かってアロファネート化反応を開始した。２４．４％のＮＣＯ含有量に達した時点で、１ｇの塩化ベンゾイルを用いて反応を停止し、１７０℃の温度および０．１ｍｂａｒの圧力で薄膜蒸留することによって未反応単量体４，４’−ジイソシアナトジシクロヘキシルメタンを留去した。これにより、１−メトキシプロプ−２−イルアセテートに溶解後、７０％濃度の溶液として以下の特性を有する、黄色がかった粘性アロファネートポリイソシアネート１０４３ｇを得た。
【０１１４】
【表１５】
0005311904.tif 000029